(57)【要約】      （修正有）【課題】被覆光ファイバ心線としての所定の心線性能（耐熱性・難燃性・伝送特性）を維持しつつ、耐薬品性（特にアルコール浸漬時の心線曲げ歪による亀裂伝播への耐性）を向上させ、かつ押出成型され易い被覆光ファイバ心線を提供する。【解決手段】光ファイバ心線１３の外周面に、それぞれ熱可塑性樹脂からなる第一被覆層１４と第二被覆層１５とを前記光ファイバ心線から離れる方向で順に設けてなる被覆光ファイバ心線１０であって、前記第二被覆層は、ポリアミド系樹脂２０〜４０重量部および酸変性したポリプロピレン樹脂６０〜８０重量部からなるベース樹脂１００重量部と、難燃剤７０〜２００重量部と、を含んで構成されており、前記第一被覆層１４は、ポリスチレン系エラストマーとエチレンプロピレンゴムとをベース樹脂とし、無機物および難燃性物質を含んで構成される。【選択図】図１
2010066382.tif 000002
【特許請求の範囲】
【請求項１】
光ファイバ心線の外周面に、それぞれ熱可塑性樹脂からなる第一被覆層と第二被覆層とを前記光ファイバ心線から離れる方向で順に設けてなる被覆光ファイバ心線であって、
前記第二被覆層は、ポリアミド系樹脂２０〜４０重量部および酸変性したポリプロピレン樹脂６０〜８０重量部からなるベース樹脂１００重量部と、難燃剤７０〜２００重量部と、を含んで構成されており、
前記第一被覆層は、ポリスチレン系エラストマーとエチレンプロピレンゴムとをベース樹脂とし、難燃剤を含んで構成されることを特徴とする被覆光ファイバ心線。
【請求項２】
前記難燃剤が、難燃性無機物および窒素系難燃剤であることを特徴とする請求項１記載の被覆光ファイバ心線。
【請求項３】
前記難燃性無機物が、炭酸カルシウム、炭酸マグネシウム、マイカおよび錫酸亜鉛から選択される少なくとも１種以上であることを特徴とする請求項２記載の被覆光ファイバ心線。
【発明の詳細な説明】
【技術分野】
【０００１】
本発明は、光ファイバ心線の外周面に熱可塑性樹脂からなる外部被覆を設けてなる、被覆光ファイバ心線に関する。
【背景技術】
【０００２】
光通信機器等の配線に使用される光コードには、石英ガラスを主成分とするガラスファイバの外側が紫外線硬化型樹脂層で被覆された、外径が２４５μｍ〜２６５μｍの光ファイバ心線が用いられている。光ファイバ心線は、通常、その外周面に樹脂からなる外部被覆を設けた被覆光ファイバ心線の形態で使用されている。
【０００３】
近年、外部被覆を形成する材料としては、環境負荷の低減の要請から、被覆光ファイバ心線の燃焼時に有害ガスを発生する虞れがない材料を採用することが求められている。
例えば特許文献１には、外部被覆として非ハロゲン含有樹脂を用い、且つ、外部被覆層を弾性率（ヤング率）の異なる２層からなる構成とした被覆光ファイバ心線が記載されており、燃焼時に有毒ガスを発生せず、環境適応特性、機械特性および被覆除去性に優れるとされている。
【０００４】
【特許文献１】特開２００４−６２１１７号公報
【発明の開示】
【発明が解決しようとする課題】
【０００５】
このような非ハロゲン含有樹脂の外部被覆形成材料として、ポリスチレン系熱可塑性樹脂をブレンドしたポリオレフィン系熱可塑性樹脂が主に使用されている。しかしながら、ポリプロピレン以外のポリオレフィン系熱可塑性樹脂は、一般的に耐薬品性に乏しい。例えば、洗浄を目的として被覆ファイバ心線をアルコールに浸漬させて扱く等の処理を行なった場合、アルコール中で被覆ファイバ心線に一定歪を付与させると、その扱かれた部分を起点として亀裂（被覆光ファイバ心線上に白スジが発生する現象）が発生した。この要因としては、外部被覆の最外層を形成するポリマーが一定歪を付与されることで、ポリマー鎖中の分子が引き伸ばされ、この状態（一種の延伸状態）でアルコール等の有機溶剤に浸されると、引き伸ばされた部分における分子量が小さい部分がアルコール中に溶解し、その結果、前述のような亀裂が入ってしまうものと考えられる。
【０００６】
本発明は、上記の問題を鑑みてなされたものであり、被覆光ファイバ心線としての所定の心線性能（耐熱性・難燃性・伝送特性）を維持しつつ、耐薬品性（特にアルコール浸漬時の心線曲げ歪による亀裂伝播への耐性）を向上させ、かつ押出成型され易い被覆光ファイバ心線を提供することを目的とする。
【課題を解決するための手段】
【０００７】
本発明の発明者らの鋭意検討の結果、被覆光ファイバ心線の外部被覆を熱可塑性樹脂からなる２層構成（第一被覆層、第二被覆層）とすると共に、該外部被覆の各層を特定の組成および配合比からなる樹脂組成物で形成することにより、上記課題を解決できることを見出し、下記の本発明に至ったものである。
【０００８】
（１）  光ファイバ心線の外周面に、それぞれ熱可塑性樹脂からなる第一被覆層と第二被覆層とを前記光ファイバ心線から離れる方向で順に設けてなる被覆光ファイバ心線であって、
前記第二被覆層は、ポリアミド系樹脂２０〜４０重量部および酸変性したポリプロピレン樹脂６０〜８０重量部からなるベース樹脂１００重量部と、難燃剤７０〜２００重量部と、を含んで構成されており、
前記第一被覆層は、ポリスチレン系エラストマーとエチレンプロピレンゴムとをベース樹脂とし、難燃剤を含んで構成されることを特徴とする被覆光ファイバ心線。
（２）  前記難燃剤が、難燃性無機物および窒素系難燃剤であることを特徴とする上記（１）記載の被覆光ファイバ心線。
（３）  前記難燃性無機物が、炭酸カルシウム、炭酸マグネシウム、マイカおよび錫酸亜鉛から選択される少なくとも１種以上であることを特徴とする上記（２）記載の被覆光ファイバ心線。
【発明の効果】
【０００９】
本発明の被覆光ファイバ心線は、光ファイバ心線の外周面の外部被覆を特定の組成および配合比からなる樹脂組成物で形成されることにより、被覆光ファイバ心線としての所定の心線性能（耐熱性・難燃性・伝送特性）を維持しつつ耐薬品性（特にアルコール浸漬時の心線曲げ歪による亀裂伝播への耐性）にも優れ、更には押出成型性にも優れる。
【発明を実施するための最良の形態】
【００１０】
以下、本発明の被覆光ファイバ心線の実施形態を図面に基づいて詳細に説明する。
本発明の実施形態に係る被覆光ファイバ心線１０は、図１（Ａ）の模式断面図に示すように、光ファイバ心線１３の外周面に、さらに、熱可塑性樹脂から形成される第一被覆層１４と第二被覆層１５とからなる外部被覆１６を、光ファイバ心線１３から離れる方向で順に設けてなる。
第一被覆層１４の２５℃でのヤング率（以下、単に、ヤング率ともいう）は、５ＭＰａ〜１００ＭＰａであることが好ましく、５ＭＰａ〜５０ＭＰａがより好ましい。第一被覆層１４の引張り強さは１０ＭＰａ以下であることが好ましく、０．５ＭＰａ〜８ＭＰａがより好ましい。
第二被覆層１５の２５℃でのヤング率（以下、単に、ヤング率ともいう）は５００ＭＰａ〜２０００ＭＰａが好ましく、７００ＭＰａ〜１５００ＭＰａがより好ましい。
ここで、ヤング率は、ＪＩＳ  Ｋ  ７１１３に準じ、２号型試験片を使用して得られる値である。
【００１１】
上記の様に、内層である第一被覆層１４を、外層である第二被覆層１５よりも柔軟な層とすることで、被覆光ファイバ心線１０の外周面から受ける外界からの圧力が第二被覆層１５で完全に吸収できない程に大きな力であっても、内層である第一被覆層１４によって該圧力を緩衝させることができる。よって、ガラスファイバ１１が圧力を受けることによる光伝送損失を抑えることができる。
【００１２】
第一被覆層１４及び第二被覆層１５は、樹脂組成物によって構成されている。そして、第一被覆層１４のヤング率及び引張り強さ、第二被覆層１５のヤング率は、樹脂の架橋度や添加剤の種類及びその含有量を調整することにより、好適に前記範囲内に調整できる。
【００１３】
第一被覆層１４及び第二被覆層１５を構成する樹脂組成物の樹脂は、共に、ハロゲンを有さない樹脂（以下、ノンハロゲン樹脂という）であることが好ましい。これにより、燃焼時に有毒ガスを発生しない特性を有する。
【００１４】
第一被覆層１４は、ポリスチレン系エラストマーおよびエチレンプロピレンゴムをベース樹脂とする。
ポリスチレン系エラストマーは、ポリスチレンをハードセグメントとし、ポリブタジエン，水添ポリブタジエン，ポリイソプレン等のジエンポリマーやエチレンプロピレンゴムをソフトセグメントとするブロック共重合体であり、ソフトセグメントがポリブタジエンとされたスチレンブタジエンスチレンブロック共重合体（ＳＢＳ）、ソフトセグメントがイソプレンとされたスチレンイソプレンスチレンブロック共重合体（ＳＩＳ）、ＳＢＳを水素添加したスチレンエチレンブチレンスチレンブロック共重合体（ＳＥＢＳ）、ソフトセグメントがエチレンプロピレンゴムとされたスチレンエチレンプロピレンスチレンブロック共重合体（ＳＥＰＳ）を例示できる。また、ポリスチレンと結晶性ポリオレフィンのブロック共重合体である、スチレンエチレンブチレンオレフィン結晶共重合体（ＳＥＢＣ）を例示できる。
【００１５】
エチレンプロピレンゴムとしては、エチレンとプロピレンの共重合体（ＥＰＲ）やエチレン−プロピレン−ジエンゴム（ＥＰＤＭ）等を例示できる。
ベース樹脂１００重量部中、ポリスチレン系エラストマーは６０〜９０重量部、好ましくは７０〜８５重量部含まれ、エチレンプロピレンゴムは１０〜４０重量部、好ましくは１５〜３０重量部含まれることが好ましい。
【００１６】
第二被覆層１５は、ポリアミド系樹脂および酸変性ポリプロピレン樹脂との混合樹脂をベース樹脂とする。
本発明では、外部被覆１６の耐薬品性を改良するため、第二被覆層１５を形成する樹脂としてポリアミド系樹脂を用いる。ポリアミド系樹脂は、耐薬品性、曲げ剛性、耐熱性に優れる。また、押出成型性の確保のため、ベース樹脂として酸変性させたポリプロピレン樹脂を上記ポリアミド樹脂と共に使用する。ポリアミド系樹脂と酸変性ポリプロピレン樹脂は、ベース樹脂１００重量部中、ポリアミド系樹脂が２０〜４０重量部、酸変性したポリプロピレン樹脂が６０〜８０重量部で配合する。より好ましくは、ベース樹脂１００重量部中、ポリアミド系樹脂が３０〜４０重量部、酸変性したポリプロピレン樹脂が６０〜７０重量部である。
ポリアミド系樹脂と酸変性ポリプロピレン樹脂は、押出成型時の最適温度に相違があり、ポリアミド系樹脂の配合量が増えると、最適な押出成型性を得るために加工温度を高めることが必要になる。一方で、酸変性されたポリプロピレン樹脂は、通常のポリプロピレン樹脂に比べて溶融温度が低下している。本発明は、ベース樹脂中におけるポリアミド系樹脂と酸変性ポリプロピレン樹脂の配合比を上記範囲とすることにより、押出成型時の最適温度がそれぞれ相違するにもかかわらず、良好な押出成型性を確保することが可能となる。
また、一般にポリアミド系樹脂とポリプロピレン樹脂等の他の熱可塑性樹脂は相溶性が悪いため、ポリアミド系樹脂とポリプロピレン樹脂とを併用した被覆光ファイバでは、外部被覆表面にポリプロピレン樹脂がブリードすることにより、フェルールと接合させる時にエポキシ系接着剤との接着性が低下してしまうことが考えられる。しかしながら、本発明では酸変性ポリプロピレン樹脂を使用することでポリアミド系樹脂との相溶性を向上させているため、上記の配合比の範囲であれば、エポキシ系接着剤との接着性が低下することはない。
【００１７】
本発明におけるポリアミド系熱可塑樹脂としては特に限定されないが、ナイロン１１、ナイロン１２を例示することができる。
また、本発明における酸変性ポリプロピレン樹脂としては、プロピレンのホモポリマー、プロピレンとエチレンプロピレンゴムとがブロック共重合してなるブロックポリプロピレン（ブロックＰＰ）、プロピレンとエチレンとがランダム共重合したなるランダムポリプロピレン（ランダムＰＰ）等を、マレイン酸等の酸によって変性したものを例示できる。ポリプロピレン樹脂分子構造中の酸変性量が増えると耐熱性が下がるため、ポリプロピレン樹脂１分子中の酸変性量は０．１〜３０重量％、好ましくは０．１〜１０重量％とすることが好ましい。
【００１８】
また、第一被覆層１４および第二被覆層１５は難燃剤を含む。
本発明では外部被覆１６形成材料として、難燃性の高いポリアミド系熱可塑樹脂を使用しているが、それだけでは難燃性が低いため、他の難燃材料と併用する必要がある。しかし、ポリアミド系樹脂と金属水酸化物のような含水の無機物との併用は高温での押出時（〜概ね３００℃以上）に被覆材が発泡する虞があるため、酸化亜鉛等の水酸基を含まない難燃性無機物を使用することが好ましい。本発明における難燃性無機物としては、炭酸カルシウム、炭酸マグネシウム、マイカまたは錫酸亜鉛から選ばれる少なくとも１種以上が例示できる。
【００１９】
一方、これら難燃性無機物は、押出温度で安定した押出成型性を担保させる為にも、一定量を配合させる必要があり、難燃性の確保のために多量に使用すると安定な押出成型性が得られない。そこで本発明では、難燃剤として上記難燃性無機物と窒素系難燃剤とを併用することにより、適切な難燃性と押出成型性を調整することが望ましい。本発明では、第二被覆層１５のベース樹脂にポリアミドを必ず含むため、かかるポリアミド系熱可塑樹脂と窒素系難燃剤との相乗効果により、窒素系難燃剤の配合量を極最小限に抑制することができる。本発明における上記窒素系難燃剤としては、メラミンシアヌレート、ヒドラゾンジカルボンアミドから選ばれる少なくとも１種以上が挙げられる。また、これらの窒素系難燃剤において粒状のものを選択した場合には、難燃性のフィラーとしても作用できる。
第二被覆層１５中、難燃剤は、ベース樹脂１００重量部に対して７０〜２００重量部、好ましくは１００〜１５０重量部含まれる。難燃剤の含有量が上記範囲内であると押出成型性と難燃性の両立が良好である。
【００２０】
一方、第一被覆層１４においても難燃剤を含み、第二被覆層１５で挙げたものを使用できる。第一被覆層１４中、難燃剤は、ベース樹脂１００重量部に対して総量で４０〜６０重量部含まれることが好ましい。
【００２１】
また、第一被覆層１４および第二被覆層１５を形成する樹脂組成物は、それぞれ必要に応じて、光安定剤（ＨＡＬＳ）、酸化防止剤（硫黄系酸化防止剤など）、滑剤、老化防止剤等の添加物を含有しても良い。光安定剤としては、ＬＡ−５２（テトラキス（１，２，２，６，６−ペンタメチル−４−ピペリジル）１，２，３，４−ブタンテトラカルボキシラート：旭電化（株）製）などを、硫黄系酸化防止剤としては、シーノックス４１２Ｓ（ペンタエリスリトール・テトラキス（３−ラウリルチオプロピオネート））などを例示できる。光安定剤、硫黄系酸化防止剤を使用することにより、耐光性、耐湿熱性が増すので、好ましい。
また、添加物として、既知の可塑剤、軟化剤、ゴム軟化剤、プロセス油、エクステンダ油、架橋剤等の配合剤を添加する方法によって、第一被覆層１４のヤング率及び引張り強さ、第二被覆層１５のヤング率を前記した範囲内に調整してもよい。ゴム軟化剤としては、パラフィン系オイル、非芳香族系ゴム軟化剤等を挙げることができる。
【００２２】
第一被覆層１４および第二被覆層１５を形成する樹脂組成物は、それぞれ、各樹脂組成物を構成する成分が混合されてなるのが好ましく、バンバリーミキサー、加圧型ニーダー、二軸混合機等の既知の溶融混合装置を用いて混合できる。
【００２３】
本発明の実施形態に係る被覆光ファイバ心線１０に使用される光ファイバ心線１３は、図１（Ａ）、（Ｂ）に示すように、ガラスファイバ１１の外周面に紫外線硬化型樹脂層１２を設けてなる。具体的には、外径０．１２５ｍｍのガラスファイバ１１を紫外線硬化型樹脂層１２で被覆した外径（Ｄｉ）０．２５０ｍｍ〜０．２６０ｍｍの公知の光ファイバ心線１３を好適に例示できる。ガラスファイバ１１は、石英ガラスを主成分としたもの、また、紫外線硬化型樹脂層１２の樹脂としては、ウレタンアクリレート樹脂等が広く知られており、これらを制限なく使用できる。また、紫外線硬化型樹脂層１２としては、物性値が異なる内層（第一紫外線硬化型樹脂層）と外層（第二紫外線硬化型樹脂層）とから構成されたもの（２層構造）や、さらに最外層に着色層を有するものなども知られており、これらも制限なく使用できる。図１に示す被覆光ファイバ心線１０は、紫外線硬化型樹脂層１２として、第一紫外線硬化型樹脂層１２Ａ、第二紫外線硬化型樹脂層１２Ｂ、着色層１２Ｃを、光ファイバ心線１３側から離れる方向に設けてなる。
【００２４】
第一紫外線硬化型樹脂層１２Ａの引張割線弾性率（ヤング率ともいう）は０．５ＭＰａ〜２ＭＰａ、第二紫外線硬化型樹脂層１２Ｂの引張割線弾性率は５ＭＰａ〜１５００ＭＰａ、着色層１２Ｃの引張割線弾性率は５００ＭＰａ〜１５００ＭＰａとされるのが好ましい。
このようなヤング率を発現させるために、下記オリゴマーの分子量、架橋密度、水素結合濃度等を調整する。第一紫外線硬化型樹脂層１２Ａの樹脂の製造においては、オリゴマーとしてポリエーテルジオールとイソホロンジイソシアネートとヒドロキシエチルアクリレートとを反応させて得られるウレタンアクリレート、重合性不飽和モノマーとしてＮ−ビニルカプロラクタム，イソボニルアクリレート，ノナンジオールアクリレート，ノニルフェノールアクリレート、光重合性開始剤としてルシリンＴＰＯ（ＢＡＳＦ社製）、及び、その他の添加剤としてテトラキス｛メチレン−３−（３−５−ジ−ｔ−ブチル−４−ヒドロシキフェニル）プロピオネート｝メタン，γ−メルカプトプロピルトリメトキシシランや２，２，６，６−テトラメチル−４−ピペリジルアルコールを混合し、これに紫外線を照射して製造する形態が好ましい。
【００２５】
第二紫外線硬化型樹脂層１２Ｂの樹脂の製造においては、ポリプロピレンオキシドグリコールとトルエンジイソシアネートとヒドロキシエチルアクリレートとを反応させて得られるウレタンアクリレート、重合性不飽和モノマーとしてＮ−ビニルカプロラクタム，トリシクロデカンジメタノールジアクリレート、光重合性開始剤としてルシリンＴＰＯ（ＢＡＳＦ社製）及びイルガキュア１８４（チバ・スペシャルティ・ケミカルズ社製）、並びに、その他の添加剤としてテトラキス｛メチレン−３−（３−５−ジ−ｔ−ブチル−４−ヒドロシキフェニル）プロピオネート｝メタンを混合し、これに紫外線を照射して製造する形態が好ましい。
【００２６】
さらに、着色層１２Ｃも、通常、紫外線硬化型樹脂層の形態とされており、着色層１２Ｃの樹脂の製造においては、ビスフェノールＡと２ヒドロキシブチル（メタ）アクリレートとを反応させて得られるエポキシアクリレートおよび／またはポリプロピレンオキシドグリコールとトルエンジイソシアネートとヒドロキシエチルアクリレートとを反応させて得られるウレタンアクリレート、重合性不飽和モノマーとしてビスフェノールＡエチレンオキサイド変性アクリレート，トリメチロールプロパントリオキシエチル（メタ）アクリレート，シリコンアクリレート、光重合性開始剤としてベンゾフェノン，ベンゾインエーテル、及び、その他の添加剤としてテトラキス｛メチレン−３−（３−５−ジ−ｔ−ブチル−４−ヒドロシキフェニル）プロピオネート｝メタンを混合し、これに紫外線を照射して製造する形態が好ましい。
【００２７】
このように、第一紫外線硬化型樹脂層１２Ａを柔軟な層とし、第二紫外線硬化型樹脂層１２Ｂを堅固な層とすることによって、光ファイバ心線１３が受ける側圧（光ファイバ心線１３の外周面から受ける外界からの圧力）に対して、第二紫外線硬化型樹脂層１２Ｂで該圧力を吸収させ、また、該圧力が、第二紫外線硬化型樹脂層１２Ｂで完全に吸収できない程に大きな力であっても第一紫外線硬化型樹脂層１２Ａで該圧力を緩衝させることにより、ガラスファイバ１１が圧力を受けることによる光伝送損失を低減できる。
【００２８】
より好ましくは、第二紫外線硬化型樹脂層１２Ｂの引張割線弾性率は、５ＭＰａ〜６００ＭＰａとなっている。前記引張割線弾性率が５ＭＰａ未満であると、外界からの圧力を吸収しにくく、ガラスファイバを損傷しやすくなる。一方、前記引張割線弾性率が６００ＭＰａを超えると、被覆除去具の刃が第二紫外線硬化型樹脂層１２Ｂに入りにくく、紫外線硬化型樹脂層１２を外部被覆から分離しにくくなる。
【００２９】
光ファイバ心線１３を構成する各層の好ましい寸法を以下に示す。
ガラスファイバ１１の外径（Ｄｇ）：１２５μｍ
第一紫外線硬化型樹脂層１２Ａまでの外径（Ｄｕ１）：２００μｍ
第二紫外線硬化型樹脂層１２Ｂまでの外径（Ｄｕ２）：２４５μｍ
着色層１２Ｃまでの外径（Ｄｉ）：２５５μｍ
【００３０】
本発明の実施形態に係る被覆光ファイバ心線１０においては、第一被覆層１４までの直径（Ｄｐ）が０．３ｍｍ〜０．８ｍｍ、第二被覆層１５までの直径（Ｄｓ）が０．８５ｍｍ〜０．９５ｍｍとされた形態を好適に例示できる。
特に、Ｄｐが０．３ｍｍ〜０．８ｍｍであることによって、特に、機械特性（側圧特性）とハンドリング性（取り扱い性）とを良好にできる。
【００３１】
本発明の実施形態に係る被覆光ファイバ心線１０は、以下のように、光ファイバ心線１３の外部被覆１６を構成する樹脂組成物を塗布することによって、好適に製造される。
すなわち、図２に示すように、供給リール３１から光ファイバ心線１３を繰り出し、張力制御装置３２を通して押し出し機３３に供給する。ここで、押し出し機３３は、第一被覆層１４を形成する樹脂組成物が収容された第一収容部３３Ａと、第二被覆層１５を形成する樹脂組成物が収容された第二収容部３３Ｂと、第一被覆層１４を形成する樹脂組成物と第二被覆層１５を形成する樹脂組成物をほぼ同時に押し出すことによって光ファイバ心線１３の外周に外部被覆１６を塗布できるクロスヘッド３３Ｃとを備えている。第一被覆層１４および第二被覆層１５を形成する樹脂組成物は、溶融状態で光ファイバ心線１３の外周に塗布されるのが好ましく、通常、押し出し機３３は、所定位置に加熱器（図示せず）を備える。
次いで、押し出し機３３から押し出されたものを冷却水槽３４に導いて冷却して外部被覆１６を硬化させて、被覆光ファイバ心線１０とし、これを張力制御装置３５を通して巻き取りリール３６に巻き取られる。
【実施例】
【００３２】
以下、実施例および比較例を挙げて本発明を詳細に説明するが、これらは本発明を限定するものではない。
【００３３】
［第一被覆層、第二被覆層を形成する樹脂組成物の製造］
第一被覆層、第二被覆層を形成する樹脂組成物は、樹脂１００重量部に、窒素系難燃剤（日産化学製  ＭＣ６０００：メラミンシアヌレート）および錫酸亜鉛を下記表１の割合で配合することにより調整する。尚、表１中、「マレイン化ポリプロピレン樹脂」は、１分子中の酸変性率＝１０重量％のものを使用した。
第一被覆層、第二被覆層を形成する樹脂組成物の製造は、二軸式混合機（スクリュー外径：４５ｍｍφ，Ｌ／Ｄ＝３２）を用い、吐出ストランドを切断してペレット化する方法により行う。
【００３４】
［被覆光ファイバ心線の作製］
光ファイバ心線は、石英ガラスを主成分とするガラスファイバ（外径１２５μｍ）の外周に紫外線硬化型樹脂層（ウレタンアクリレート樹脂層）を設けてなる光ファイバ心線（外径２５０μｍ）を使用する。紫外線硬化型樹脂層は、第一紫外線硬化型樹脂層と第二紫外線硬化型樹脂層と着色層とからなる三層構造であり、第一紫外線硬化型樹脂層までの外径は２００μｍ、第二紫外線硬化型樹脂層までの外径は２４５μｍ、着色層までの外径は２５５μｍ、第一紫外線硬化型樹脂層のヤング率は１ＭＰａ（２５℃）、第二紫外線硬化型樹脂層のヤング率は４００ＭＰａ（２５℃）、着色層のヤング率は１１００ＭＰａ（２５℃）である。この光ファイバ心線の外周に、第一被覆層と第二被覆層とからなる外部被覆を前記した方法に準じて設けることによって、実施例１〜４，比較例１〜４の被覆光ファイバ心線を作製する。ここで、第一被覆層と第二被覆層を被覆するための押し出し機としては、それぞれ、単軸式押し出し機（スクリュー外径：４５ｍｍφ，Ｌ／Ｄ＝２４）を使用し、各押し出し機が、クロスヘッド（前記クロスヘッド３３Ｃに相当）に連結されている。
【００３５】
【表１】
2010066382.tif 000003
【００３６】
被覆光ファイバ心線に対する評価は以下のようにして行う。
【００３７】
［押出成型性評価］
被覆ファイバ心線の外観を、目視と手触りにより判定した。押出成型性の基準は以下の通りである。
○：  被覆光ファイバ心線の長手方向に手触り・質感共に良好
×：  被覆光ファイバ心線の表面が鮫肌・ぶつぶつ感有・光沢低下、または製造工程で断芯が発生
【００３８】
［耐熱特性（熱変形への耐性）評価］
被覆光ファイバ心線（１ｋｍ）束を、温度８５℃の環境下に３０日間放置し、外部被覆の扁平の有無を目視により判断した。被覆の扁平が無ければ○、被覆の扁平が有れば×として評価した。尚、扁平率（心線外被の非円率）が５％を超えると×と定めた。
【００３９】
［難燃性評価］
難燃性の基準：ＶＷ−１（ＵＬ１５８１）を満足する場合には○、それ以外は×として評価した。
【００４０】
［耐アルコール性評価］
被覆光ファイバ心線をφ１５ｍｍの巻付け棒に巻き付け、アルコールに数分間浸漬させた後、その心線を手で扱いた（強めに連続して数回程度同じ箇所を扱いた）。被覆光ファイバ心線の外部被覆状態を目視にて評価した。何も発生しない場合を○、亀裂破壊が生じる場合を×として、表１に示す。
【００４１】
［伝送特性（温度の変動によっても、光伝送特性を高次元で維持する特性）評価］
被覆光ファイバ心線に対して、−２０℃（２時間以上保持）〜６０℃（２時間以上保持）を繰り返すヒートサイクル曝露試験（３０回）を実施し、その試験中、連続モニター（波長：１．５５μｍ）にて伝送損失量（ｄＢ）を測定し、最大伝送損失量と最小伝送損失量との差分を「温度変化ロス（ｄＢ／ｋｍ）］として表１に示す。Δα＜０．１（ｄＢ／ｋｍ）の場合は○、Δα≧０．１（ｄＢ／ｋｍ）の場合は×とした。尚、表１において括弧内の数値は損失増加度合い（単位：ｄＢ／ｋｍ）を表す。
【００４２】
（実施例１〜４）
実施例の被覆光ファイバ心線は押出成形性、耐熱性（熱変形への耐性）、難燃性、耐アルコール性、耐温度伝送特性に優れる。
【００４３】
（比較例１）
比較例１は、ポリアミド系樹脂であるナイロン１２の配合量が少ないために耐熱性が×であるとともに、ポリアミド系樹脂の配合量が少ないことに起因して難燃性も×となる結果である。
【００４４】
（比較例２、比較例３）
押出成型性評価において、比較例２ではポリアミド系樹脂であるナイロン１２の配合量が多いために押出し時に心線断芯する製造上の問題が発生し×であり、比較例３では窒素系難燃剤の配合量が多いために押出し時にブツ（外被）が発生し×であった。
【００４５】
（比較例４）
難燃剤はフィラーとしても作用する。比較例４は難燃剤が少ないためやや熱収縮が大きく、ヒートサイクル後の伝送特性がやや悪くなる。尚、本実施例では窒素系難燃剤として、平均粒形状＜０．５μｍとなるメラミンシアヌレートを使用している。
【図面の簡単な説明】
【００４６】
【図１】本発明の実施形態に係る被覆光ファイバ心線の模式断面図である。
【図２】本発明の実施形態に係る被覆光ファイバ心線の製造を説明する図である。
【符号の説明】
【００４７】
１０  被覆光ファイバ心線
１１  ガラスファイバ
１２  紫外線硬化型樹脂層
１３  光ファイバ心線
１４  第一被覆層
１５  第二被覆層
１６  外部被覆
【図１】
2010066382.tif 000004
【図２】
2010066382.tif 000005